(57)【特許請求の範囲】
【請求項１】
合成樹脂製からなる基材層と、
上記基材層の一方の面側に設けられた無機酸化物からなる蒸着層と、
上記蒸着層の上に設けられ主成分をポリビニルアルコールとした樹脂層と、
上記樹脂層の表面に設けられた第１の接着用プライマー層と、
上記基材層の他方の面に形成され表面濡れ性が改質されている表面濡れ性改質部と、
を有し、
上記第１の接着用プライマー層は、ウレタン樹脂と塩酢ビ系樹脂とを含む主剤と、硬化剤とからなる２液硬化型樹脂で形成されていることを特徴とする建材用防湿シート。
【請求項２】
上記表面濡れ性改質部の上記基材層側とは反対側の面に設けられた第２の接着用プライマー層をさらに有することを特徴とする請求項１に記載した建材用防湿シート。
【請求項３】
上記第２の接着用プライマー層は、ウレタン樹脂と塩酢ビ系樹脂とを含む主剤と、硬化剤とからなる２液硬化型樹脂で形成されていることを特徴とする請求項２に記載した建材用防湿シート。
【請求項４】
シート全体の水蒸気透過度が１．０ｇ／ｍ2・ｄａｙ以下であり、
且つシート表面側からシート裏面側が視認可能な透明度を有することを特徴とする請求項１から請求項３のいずれか１項に記載した建材用防湿シート。
【請求項５】
請求項１から請求項４のいずれか１項に記載した建材用防湿シートの第１の接着用プライマー層側が、木質系基材の面に貼り付けられたことを特徴とする化粧板。
【請求項６】
上記建材用防湿シートが、エチレン・酢ビ系接着剤を介して、上記木質系基材の面に貼り付けられたことを特徴とする請求項５に記載した化粧板。
【発明の詳細な説明】
【技術分野】
【０００１】
本発明は、ドアパネルなどの建具その他の建材を構成する木質系基材などに貼り付けられる建材用防湿シート、およびその防湿シートを有する化粧板に関する。
【背景技術】
【０００２】
室内のドアパネルなどの化粧板では、室内雰囲気での温度や湿度の変化による吸湿・放湿などが原因で発生する基材の反りを防止するために、化粧板を構成する木質系基材の表面に防湿シートが貼り合わされる場合がある。
すなわち、化粧板は、例えば合板、中密度繊維板（ＭＤＦ）、ベニア板、ボード材、その他の多層構造の木質系基材の表面に、隠蔽性を与えるためのベタ印刷層や意匠性を向上させるための絵柄摸様層を印刷した化粧シートを貼り合わせて構成される。そして、これらの化粧板には、温度や湿度による変形（反り、寸法変化）を防止するために、木質系基材の表面に塗料を塗ったり、防湿シートを貼り合せたりする方法が知られている（特許文献１）。
【０００３】
しかし、前記各種化粧板に接着性を有し、防湿性を有する防湿シートに用いる材質としては、単にその間に接着剤を塗布したり、界面に接着性の処理を施したりするだけでは十分な接着性は見込めなかった。特に前記のような温度や湿度の変化による影響に耐えることも要求されるようなものでは十分な接着性を維持することができなかった。
【先行技術文献】
【特許文献】
【０００４】
【特許文献１】特許第４９４６３５０号公報
【発明の概要】
【発明が解決しようとする課題】
【０００５】
本発明は、ドアパネルなどの建具に適用しても、環境の温度や湿度の変化による影響に対し、化粧板の反りを抑制し且つ基材との接着性を維持できる防湿シートを目的とする。
【課題を解決するための手段】
【０００６】
課題を解決するために、本発明の一態様の建材用防湿シートは、合成樹脂製からなる基材層と、上記基材層の一方の面側に設けられた無機酸化物からなる蒸着層と、上記蒸着層の上に設けられ主成分をポリビニルアルコールとした樹脂層と、上記樹脂層の表面に設けられた接着用プライマー層と、上記基材層の他方の面に形成され表面濡れ性が改質されている表面濡れ性改質部と、を有することを特徴とする。
ここで、表面濡れ性改質部は、例えば、リアクティブエッチング処理などの物理的な表面改質処理で形成される。
【発明の効果】
【０００７】
本発明の態様である防湿シートによれば、シートの裏面に表面濡れ性改質部を有すると共にシートの表面に接着用プライマー層を有することで、化粧板の反りを抑制しつつ基材との接着性を維持できる。
ここで、本防湿シートは、例えば芯材と化粧板との間に介装されて、芯材の木質系基材の面と化粧板の木質系基材の面に貼り合わされる。このとき、化粧板の木質系基材は、業者によって種々異なる木質系基材が使用される可能性が大きいのに対し、芯材の木質系基材の方は、化粧板に比べて使用される材質が限定される傾向にある。
そして、物理的な粗さ処理で形成される表面濡れ性改質部に対し、接着用プライマー層の方が、複数種類の木材への接着に対応出来ることから、樹脂層側に接着用プライマー層を設けている。また、樹脂層側は、通常、塗布で形成することからも、物理的な濡れ性の改質よりも、塗布で形成される接着用プライマー層の方が好ましい。
【０００８】
一方、２軸延伸の合成樹脂製からなる基材層側は、当該２軸延伸の合成樹脂に対する接着強度を向上させるために、表面濡れ性改質部を形成して、通常の接着剤を使用しても経時的な接着強度の維持を図った。
ここで、水蒸気透過度を１．０ｇ／ｍ２・ｄａｙ以下とすると、更に優れた防湿性能を付加することが可能となる。
更に、視認可能なだけの透明度を有する場合には、基材の割れなどが防湿シートを貼り付けた後でも確認可能となる。
【図面の簡単な説明】
【０００９】
【図１】本発明に基づく実施形態に係る防湿シートの構成例を示す断面図である。
【図２】本発明に基づく実施形態に係る化粧板を示す断面図である。
【発明を実施するための形態】
【００１０】
次に、本発明の実施形態について図面を参照して説明する。
ここで、図面は模式的なものであり、厚さと平面寸法との関係、各層の厚さの比率等は現実のものとは異なる。また、以下に示す実施形態は、本発明の技術的思想を具体化するための構成を例示するものであって、本発明の技術的思想は、構成部品の材質、形状、及び構造等が下記のものに特定するものでない。本発明の技術的思想は、特許請求の範囲に記載された請求項が規定する技術的範囲内において、種々の変更を加えることができる。
【００１１】
本実施形態の建材用防湿シート１は、図１に示すように、透明な基材層２の表面に対して、無機酸化物からなる蒸着層３、および透明な樹脂層４がこの順に積層されている。更に、樹脂層４の表面に透明な接着用プライマー層５が積層されている。また、基材層２の裏面に対し、リアクティブエッチング処理などの物理的は表面改質処理によって、表面濡れ性が改質された表面濡れ性改質部６が形成されている。
ここで、透明は、表から裏が視認できる程度の透明度を指し。防湿シート１全体で表面側から裏面側が視認できるだけの透明度を指す。
また、防湿シート１は、シート全体の水蒸気透過度が１．０ｇ／ｍ２・ｄａｙ以下となっている。
【００１２】
例えば、基材層２に、厚さ１２μｍの透明な２軸延伸ポリエチレンテレフタレートフィルムを用い、蒸着層３は、酸化アルミニウムを真空蒸着法を用いて蒸着して構成し、その際の真空蒸着法の加熱手段としては電子線加熱方式に１５０ｎｍの厚みとなるように形成する。またその際、蒸着層３と基材層２との密着性、及び蒸着層３の緻密性を向上させるために、プラズマアシスト法を用いつつ、蒸着膜の透明性を上げるために、蒸着の際、酸素ガスを吹き込み、反応蒸着を行う。以上によって水蒸気透過度が１．０ｇ／ｍ２・ｄａｙ以下であり、且つシート表面側からシート裏面側が視認可能な透明度を有する建材用防湿シートを作成する事が可能となる。
【００１３】
透明な合成樹脂製の基材層２の材料としては、ポリエチレン，ポリプロピレン，エチレン−プロピレン共重合体，エチレン−ビニルアルコール共重合体，あるいは、これらの混合物等のオレフィン系熱可塑性樹脂、ポリエチレンテレフタレート，ポリブチレンテレフタレート，ポリエチレンナフタレート，ポリエチレンナフタレート−イソフタレート共重合体，ポリカーボネート，ポリアリレート等のエステル系熱可塑性樹脂、ポリメタアクリル酸メチル，ポリメタアクリル酸エチル，ポリアクリル酸ブチル等のアクリル系熱可塑性樹脂、あるいは、ポリイミド、ポリウレタン、ポリスチレン、アクリロニトリル−ブタジエン−スチレン樹脂等の非ハロゲン系熱可塑性樹脂などを挙げることができる。
【００１４】
基材層２は、二軸方向に延伸した樹脂シートである。基材層２は、後述する蒸着層３が一方の面に設けられる基材となるものであり、機械的強度が強く、寸法安定性に優れるなどの理由から二軸方向に延伸した樹脂シートとなっている。基材層２の厚さは、例えば９〜１００μｍの範囲である。例えば、基材層２は、２軸延伸ポリエチレンテレフタレートフィルムが好ましく、基材層２を構成するフィルムは透明である。
蒸着層３は、酸化珪素、酸化マグネシウム、酸化アルミニウムに代表される無機酸化物の薄膜からなる。
【００１５】
ここで、アルミニウムに代表される金属薄膜からなる無機物からなる蒸着層３は金属光沢があるが、本実施形態のように無機酸化物蒸着層３は透明な蒸着膜となる。
蒸着層３の厚さは、用いられる無機化合物の種類・構成により最適条件が異なるが、一般的には５〜３００ｎｍの範囲内が望ましく、その値は適宜選択される。ただし膜厚が５ｎｍ未満であると均一な膜が得られないことや膜厚が十分ではないことがあり、防湿シート１としての機能を十分に果たすことができない場合がある。また、膜厚が３００ｎｍを越える場合は薄膜の残留応力によりフレキシビリティを保持させることができず、成膜後外的要因により、薄膜に亀裂を生じるおそれがあるので問題がある。より好ましくは、１０〜１５０ｎｍの範囲内にあることが好ましい。
【００１６】
蒸着層３を基材層２に積層する方法としては、真空蒸着法、スパッタリング法、イオンプレーティング法、プラズマ気相成長法（ＣＶＤ）などを用いることができる。ただし、生産性を考慮すれば、真空蒸着法が最も優れている。真空蒸着法の加熱手段としては電子線加熱方式や抵抗加熱方式、誘導加熱方式のいずれかの方式を用いることが好ましいが、蒸発材料の選択性の幅広さを考慮すると電子線加熱方式または抵抗加熱方式を用いることがより好ましい。また蒸着層３と基材層２の密着性及び蒸着層３の緻密性を向上させるために、プラズマアシスト法やイオンビームアシスト法を用いて蒸着することも可能である。また、蒸着膜の透明性を上げるために蒸着の際、酸素等の各種ガスなど吹き込む反応蒸着を用いても一向に構わない。
【００１７】
透明な樹脂層４は、主成分がポリビニルアルコールからなる。主成分とは、全体を１００質量部とした場合に７０質量部以上を指す。樹脂層４は、ポリビニルアルコールに無機酸化物を含有した組成物であっても良い。樹脂層４は、蒸着層３を保護すると共に、蒸着層３のガスバリア性を向上させるために設けられる。
樹脂層４は、例えば蒸着層３上にポリビニルアルコールあるいはポリビニルアルコールに酸化珪素、酸化マグネシウム、酸化アルミニウムに代表される無機酸化物を添加した組成物をロールコート法、グラビアコート法等の周知の塗布方法で形成される。
【００１８】
接着用プライマー層５は、化粧板の木質系基材や化粧板１１との接着を良くするために設けられるものであって、具体的にはエステル系樹脂、ウレタン系樹脂、アクリル系樹脂、ポリカーボネート系樹脂、塩化ビニル−酢酸ビニル共重合体、ポリビニルブチラール系樹脂、ニトロセルロース系樹脂等を挙げることができ、これらの樹脂は単独ないし混合して接着組成物とし、ロールコート法やグラビア印刷法等の適宜の塗布手段を用いて形成することができる。
接着用プライマー層５を構成するプライマーとしては、アクリル樹脂とウレタン樹脂との共重合体とイソシアネートとからなる樹脂で形成するのが特に好ましい。すなわち、アクリル樹脂とウレタン樹脂との共重合体は、末端に水酸基を有するアクリル重合体成分（成分Ａ）、両末端に水酸基を有するポリエステルポリオール成分（成分Ｂ）、ジイソシアネート成分（成分Ｃ）を配合して反応させてプレポリマーとなし、該プレポリマーにさらにジアミンなどの鎖延長剤（成分Ｄ）を添加して鎖延長することで得られるものである。この反応によりポリエステルウレタンが形成されると共にアクリル重合体成分が分子中に導入され、末端に水酸基を有するアクリル−ポリエステルウレタン共重合体が形成される。このアクリル−ポリエステルウレタン共重合体の末端の水酸基をイソシアネートと反応させて硬化させて形成するものである。
【００１９】
成分Ａは、末端に水酸基を有する直鎖状のアクリル酸エステル重合体が用いられる。具体的には、末端に水酸基を有する直鎖状のポリメチルメタクリレート（ＰＭＭＡ）が耐候性（特に光劣化に対する特性）に優れ、ウレタンと共重合させて相溶化するのが容易である点から好ましい。成分Ａは、共重合体においてアクリル樹脂成分となるものであり、分子量５０００〜７０００（重量平均分子量）のものが耐候性、接着性が特に良好であるために好ましく用いられる。また、成分Ａは、両末端に水酸基を有するもののみを用いてもよいが、片末端に共役二重結合が残っているものを上記の両末端に水酸基を有するものと混合して用いてもよいものである。
【００２０】
成分Ｂは、ジイソシアネートと反応してポリエステルウレタンを形成し、共重合体においてウレタン樹脂成分を構成するものである。成分Ｂは、両末端に水酸基を有するポリエステルジオールが用いられる。このポリエステルジオールとしては、芳香族ないしスピロ環骨格を有するジオール化合物とラクトン化合物ないしその誘導体、またはエポキシ化合物との付加反応生成物、二塩基酸とジオールとの縮合生成物、および、環状エステル化合物から誘導されるポリエステル化合物等を挙げることができる。ジオールとしては、エチレングリコール、プロピレングリコール、ジエチレングリコール、ブタンジオール、ヘキサンジオール、メチルペンテンジオール等の短鎖ジオール、１，４−シクロへキサンジメタノール等の脂環族短鎖ジオール等を挙げることができる。また、塩基酸としては、アジピン酸、フタル酸、イソフタル酸、テレフタル酸等を挙げることができる。ポリエステルポリオールとして好ましいのは、酸成分としてアジピン酸ないしアジピン酸とテレフタル酸の混合物、特にアジピン酸が好ましく、ジオール成分として３−メチルペンテンジオールおよび１，４−シクロへキサンジメタノールを用いたアジペート系ポリエステルである。
【００２１】
成分Ｂと成分Ｃとが反応して形成されるウレタン樹脂成分は、接着用プライマー層５に柔軟性を与え、接着性向上に寄与する。また、アクリル重合体からなるアクリル樹脂成分は、接着用プライマー層５の耐候性および耐ブロッキング性に寄与する。ウレタン樹脂において、成分Ｂの分子量は接着用プライマー層５に柔軟性を十分に発揮可能なウレタン樹脂が得られる範囲であればよいのであって、アジピン酸ないしアジピン酸とテレフタル酸の混合物と、３−メチルペンタンジオールおよび１，４−シクロへキサンジメタノールからなるポリエステルジオールの場合、５００〜５０００（重量平均分子量）が好ましい。
【００２２】
成分Ｃは、１分子中に２個のイソシアネート基を有する脂肪族ないし脂環族のジイソシアネート化合物が用いられる。このジイソシアネートとしては、たとえば、テトラメチレンジイソシアネート、２，２，４（２，４，４）−１，６−ヘキサメチレンジイソシアネート、イソホロンジイソシアネート、４，４’−ジシクロヘキシルメタンジイソシアネート、１，４’−シクロヘキシルジイソシアネート等を挙げることができる。ジイソシアネート成分としては、イソホロンジイソシアネートが物性およびコストが優れる点で好ましい。成分Ａ〜Ｃを反応させる場合のアクリル重合体、ポリエステルポリオールおよび後述する鎖延長剤の合計の水酸基（アミノ基の場合もある）と、イソシアネート基の当量比はイソシアネート基が過剰となるようにする。
【００２３】
三成分Ａ、Ｂ、Ｃを６０〜１２０℃で２〜１０時間程度反応させると、ジイソシアネートのイソシアネート基がポリエステルポリオール末端の水酸基と反応してポリエステルウレタン樹脂成分が形成されると共にアクリル重合体末端の水酸基にジイソシアネートが付加した化合物も混在し、過剰のイソシアネート基および水酸基が残存した状態のプレポリマーが形成される。このプレポリマーに鎖延長剤として、たとえば、イソホロンジアミン、ヘキサメチレンジアミン等のジアミンを加えてイソシアネート基を鎖延長剤と反応させ、鎖延長することでアクリル重合体成分がポリエステルウレタンの分子中に導入され、末端に水酸基を有する（Ｉ）のアクリル−ポリエステルウレタン共重合体を得ることができる。
【００２４】
アクリル−ポリエステルウレタン共重合体に、イソシアネートを加えると共に、塗布法、乾燥後の塗布量を考慮して必要な粘度に調節した塗布液となし、グラビアコート法、ロールコート法等の周知の塗布法で塗布することにより接着用プライマー層５を形成すればよいものである。また、イソシアネートとしては、アクリル−ポリエステルウレタン共重合体の水酸基と反応して架橋硬化させることが可能なものであればよく、たとえば、２価以上の脂肪族ないし芳香族イソシアネートが使用でき、特に熱変色防止、耐候性の点から脂肪族イソシアネートが望ましい。具体的には、トリレンジイソシアネート、キシリレンジイソシアネート、４，４’−ジシクロヘキシルメタンジイソシアネート、ヘキサメチレンジイソシアネート、リジンジイソシアネートの単量体、または、これらの２量体、３量体などの多量体、あるいは、これらのイソシアネートをポリオールに付加した誘導体（アダクト体）のようなポリイソシアネートなどを挙げることができる。
【００２５】
接着用プライマー層５の乾燥後の塗布量としては、１〜２０ｇ／ｍ２であり、好ましくは１〜５ｇ／ｍ２である。また、接着用プライマー層５は、必要に応じてシリカ粉末などの充填剤、光安定剤、着色剤等の添加剤を添加した層としてもよいものである。
基材層２の裏面は、表面濡れ性が改質された表面濡れ性改質部６となっている。
表面濡れ性改質部６の形成は、リアクティブエッチング処理やコロナ処理などの物理的処理によって表面をナノレベルで粗面として、表面濡れ性を改質して形成される。改質処理としては、コロナ処理よりもリアクティブエッチング処理の方が好ましい。リアクティブエッチング処理の方が、コロナ処理に比べて、経時的な接着強度の維持性が高いことを確認したためである。
リアクティブエッチング処理は、プラズマを利用したエッチング処理である。
【００２６】
次に、本実施形態の防湿シート１を使用した化粧板の例を説明する。
本実施形態では、化粧板として、建具であるドアパネルに適用した場合を例に説明するが。これに限定されない。床パネルなどの化粧板の裏側に適用しても構わない。
ドアパネルは、図２に示すように、木質系基材からなる芯材１０の両面にそれぞれ、本実施形態の建材用防湿シート１、木質系基材を使用した化粧板１１がこの順に貼り合わされることで形成されている。
このとき防湿シート１は、接着用プライマー層５側を化粧板１１と貼り合わせ、表面濡れ性改質部６側を芯材と貼り合わせることが好ましい。
木質系基材としては、合板、パーティクルボード、中密度繊維板（ＭＤＦ）、高密度繊維板（ＨＤＦ）等が例示出来る。
【００２７】
貼り付ける際の接着剤としては、例えば熱可塑性樹脂系、熱硬化型樹脂系、ゴム（エラストマー）系等のいずれのタイプの接着剤であってもよいものである。これらは、公知のもの、ないし、市販品を適宜選択して使用することができる。熱可塑性樹脂系接着剤としては、たとえば、ポリ酢酸ビニル樹脂、ポリビニルアルコール、ポリビニルアセタール（ポリビニルホルマール、ポリビニルブチラール等）、シアノアクリレート、ポリビニルアルキルエーテル、ポリ塩化ビニル、ポリアミド、ポリメタクリル酸メチル、ニトロセルロース、酢酸セルロース、熱可塑性エポキシ、ポリスチレン、エチレン−酢酸ビニル共重合体、エチレン−アクリル酸エチル共重合体等を挙げることができ、また、熱硬化型樹脂系接着剤としては、ユリア樹脂、メラミン樹脂、フェノール樹脂、レゾルシノール樹脂、フラン樹脂、エポキシ樹脂、不飽和ポリエステル樹脂、ポリウレタン樹脂、ポリイミド樹脂、ポリアミドイミド、ポリベンツイミダゾール、ポリベンゾチアゾール等を挙げることができる。ゴム系接着剤としては、天然ゴム、再生ゴム、スチレン−ブタジエンゴム、アクリロニトリル−ブタジエンゴム、クロロプレンゴム、ブチルゴム、ポリスルフィドゴム、シリコーンゴム、ポリウレタンゴム、ステレオゴム（合成天然ゴム）、エチレンプロピレンゴム、ブロックコポリマーゴム（ＳＢＳ、ＳＩＳ、ＳＥＢＳ等）等を挙げることができる。
化粧板１１は、例えば、裏面を形成する木質系基材からなる基材の上に、熱可塑性樹脂層、絵柄層と、表面保護層がこの順に積層して構成されている。但し、化粧板１１の層構成などは、これに限定されるものではなく、適宜公知の化粧板１１を用いることが出来る。
【実施例１】
【００２８】
次に、本発明について、以下に実施例を挙げてさらに詳しく説明する。
＜実施例１＞
１２μｍ厚さの２軸延伸ポリエチレンテレフタレートフィルムからなるＰＥＴフィルムを基材層２として、基材層２の表面に酸化珪素からなる蒸着層３を設け、その蒸着層３の上に、ポリビニルアルコール溶液を乾燥後に０．５ｇ／ｍ２となるようにグラビア印刷法で塗布して樹脂層４を設けた。
また、基材層２の裏面にプラズマを利用したリアクティブエッチング処理を施して表面濡れ性改質部６を形成した。この際、電極に周波数１３．５６ＭＨｚの高周波電源を用い、自己バイアス値は４５０Ｖ，Ｅｄ値を２１０Ｗ・ｍ２・秒に設定した。
また樹脂層４の表面に対し、主剤としてウレタン樹脂／硝化綿系樹脂に硬化剤としてイソシアネートを添加した２液硬化型樹脂をグラビア印刷法にて固形分としての塗布量が１ｇ／ｍ２の接着用プライマー層５を設けた。
【００２９】
以上によって、実施例１の防湿シート１を作成した。
その防湿シート１を６ｍｍ厚さのＭＤＦに酢酸ビニル系接着剤をウエット状態で８ｇ／ｍ２塗布・乾燥した後に、塗布面に防湿シート１の接着用プライマー層５側が位置するようにロールラミネート機で貼着した実施例１の化粧板を作製した。
同様に、防湿シート１を６ｍｍ厚さのＭＤＦに酢酸ビニル系接着剤をウエット状態で８ｇ／ｍ２塗布・乾燥した後に、塗布面に防湿シート１の表面濡れ性改質部６側が位置するようにロールラミネート機で貼着した実施例１の化粧板を作製した。
【００３０】
＜実施例２＞
１２μｍ厚さの蒸着ＰＥＴフィルムを基材層２として、基材層２の表面に酸化珪素からなる蒸着層３を形成し、その蒸着層３の上に、ポリビニルアルコール溶液を乾燥後に２ｇ／ｍ２となるようにグラビア印刷法で塗布して樹脂層４を形成した。
また、基材層２の裏面にコロナ放電処理（接着補助処理）を施し、該コロナ放電処理面と樹脂層４の表面とのそれぞれに、主剤としてウレタン樹脂／塩酢ビ系樹脂に硬化剤としてイソシアネートを添加した２液硬化型樹脂をグラビア印刷法にて固形分としての塗布量が２ｇ／ｍ２の接着用プライマー層５，６を形成した。
防湿シート１を６ｍｍ厚さのＭＤＦにエチレン・酢ビ系接着剤をウエット状態で８ｇ／ｍ２塗布・乾燥した後に、塗布面に防湿シート１の蒸着面側が位置するようにロールラミネート機で貼着した実施例２の化粧板を作製した。
【００３１】
＜比較例１＞
一方の面にコロナ放電処理を施した２３ｇ／ｍ２の紙間強化紙をコロナ放電処理面が対向するように配置してＴダイ押出機でＰＥを４０μｍ厚さとなるように加熱溶融押し出しし、いわゆるサンドイッチラミネーション法で積層した防湿シート１（紙間強化紙２３ｇ／ｍ２／ＰＥ４０μｍ／紙間強化紙２３ｇ／ｍ２）を作製した。
該防湿シート１を３ｍｍ厚さのＭＤＦに酢酸ビニル系接着剤をウエット状態で８ｇ／ｍ２塗布・乾燥した後に、該塗布面にロールラミネート機で貼着した比較例１の化粧板を作製した。
【００３２】
＜評価＞
上記で作製した実施例１、２、および、比較例１の化粧板について、水蒸気透過度、平面引張強度、透明度を評価した。その結果を表１に纏めて示した。
・水蒸気透過度  ：ＪＩＳ  Ｚ  ０２０８「防湿包装材料の透湿度試験方法（カップ法）」に準拠して実施例１、および、比較例１、２の防湿シート１を測定して水蒸気透過度を算出した。水蒸気透過度の単位は、ｇ／ｍ２・ｄａｙである。
・平面引張強度  ：ＪＡＳ合板  平面引張試験に準拠して測定して平面引張強度を算出した。平面引張強度の単位はＮ／ｃｍ２である。
なお、評価に供した化粧板は、防湿シート１とＭＤＦとを２４時間コールドプレスしたもの用い、化粧板を５ｃｍ角にカットし、底辺が２ｃｍ角の金属治具を防湿シート１面にシアノアクリレート系接着剤にて貼り、２４時間常温（約２３℃）養生した後、カッターナイフにて金属治具に沿ってＭＤＦにまで達する切り込みを入れ、測定試験機器により試験片に対して垂直面方向に引張り、その際の剥離界面を目視観察して評価すると共に引張強度を測定した。
【００３３】
・透明度  ：試験員が各化粧板を視認により基材であるＭＤＦの表面が確認できるか確認した。
評価は次の指標で実施した。
ＭＤＦの表面が視認できない：×
ＭＤＦの表面の板目が確認できる：△
ＭＤＦの表面の板目がはっきり確認できる：○
【００３４】
【表１】
0006645119.tif 000002
【００３５】
表１からも明らかなように、本発明の防湿シート１である実施例１，２は、比較例１に比べて水蒸気透過度が向上して、雰囲気の温度・湿度の変化により発生する化粧板の反りを格段に少なくすることができることが分かる。
また、平面引張強度においては、紙層を層構成に用いないために、化粧板用基材の層間剥離で材料破壊となり、紙間剥離に比べて剥離強度が向上する。
また所定の透明度があるので、木質系基材の割れの有無を容易に確認することが出来る。
【符号の説明】
【００３６】
１     建材用防湿シート
２     基材層
３     蒸着層
４      樹脂層
５     接着用プライマー層
６      表面濡れ性改質部
１０   芯材
１１   化粧板
【図１】
0006645119.tif 000003
【図２】
0006645119.tif 000004